(57)【要約】      （修正有）【課題】厚さ７mm以下の合せガラスで、ポリカシートを使用せずに適合する組み合わせを提供する。ならびに、厚さ７mm以上の合せガラスで、オートクレーブなどの設備を使用せずに適合する可能性のある組み合わせを提供する。【解決手段】ガラスとガラスまたは、ガラスとポリカシートを、接着する中間膜として、ポリウレタン樹脂を使用する合せガラスにおいて、ガラス板やポリカシートの厚さを組み合わせする。【選択図】図２
0003103547.tif 000002
【実用新案登録請求の範囲】
【請求項１】
住居などの防犯ガラスとして使用される合せガラスのうち、７mm以下の厚さで、ポリカシートを使用せずに、ポリカシートを使用し製造した合せガラスと同じレベルの防犯性能（例えば、板硝子協会基準のＰ５Ａに合格する。）を有することを特徴とする、ポリウレタン系樹脂を注入して製造した防犯ガラス。
【請求項２】
住居や店舗などの防犯ガラスならびに防弾ガラスに使用される合せガラスのうち、７mm以上の厚さで、板ガラスを２枚または２枚以上使用した合せガラス、およびその板ガラスの間にポリカシートを、１枚または１枚以上使用した、より高度の防犯性能（例えば、ＥＮ３５６のＰ６Ｂに合格する。）を有する事を特徴とする、ポリウレタン系樹脂を注入して製造した防犯ガラスならびに防弾ガラス。
【考案の詳細な説明】
【技術分野】
【０００１】
本考案は、樹脂を注入して製造する合せガラスに関するものである。
【背景技術】
【０００２】
最近では、住宅やマンションそして一般店舗の窓ガラスから、ガラスを破って侵入する空き巣が増加しており、このガラス破りを防止するため、合せガラスを防犯ガラスとして使用することが多くなってきた。
【０００３】
合せガラスは一般に、２枚の板ガラスの間にＰＶＢ（ポリビニルブチラール）のフイルムを挟み、オートクレーブなどの設備で加圧・加熱することにより、板ガラスを接着して製造されている。この合せガラスは、ＰＶＢフイルムの中間膜の厚さを、３０ミル、６０ミル、９０ミルと大きくしていくことにより、防犯性能を順次高めていく事が出来る。しかし、この方法では、合せガラスの厚み７mm以下で、板ガラス協会基準のＰ５Ａを合格させる事は困難である。
【０００４】
合せガラスの厚み７mm以下で、Ｐ５Ａ基準を合格させるために、ガラスの間にポリカシートを挟み、ガラスとこのポリカシートをＥＶＡ（エチレンビニルアセテートコポリマー）系や、ウレタン系の薄いフイルムで接着した合せガラスが製造されている。しかし、この方法では、製造コストが高くなることが難点である。さらに、この合せガラスを所定の寸法に、通常のガラスカッターで手で切断することは、不可能である。
【０００５】
ガラスの防犯性能に関する基準として、日本には板硝子協会基準があり、この基準が対象としている侵入手口のひとつに、「打ち破り」がある。この「打ち破り」に対する防犯性能を示す性能基準は、欧州規格ＥＮ３５６及び、現在検討中のＩＳＯ原案の一部に準じている。試験方法の概略は、鋼球落下試験で、使用鋼球は、直径１００mm、重さ４．１１ｋｇとし、大きさ９００＊１１００mmのガラス供試体中心付近の一辺１３０mmの正三角形の各頂点に、順にこの鋼球を落下させる。落下高さは、３ｍ（分類Ｐ２Ａ）、６ｍ（分類Ｐ３Ａ）、９ｍ（分類Ｐ４Ａ）とし、１枚の供試体に３回、鋼球を落下させ、鋼球が突き抜けなかったとき、その高さの分類に合格したとみなされる。分類Ｐ５Ａでは、９ｍで正三角形の各頂点に３回ずつ、計９回鋼球を落下させる。
【考案の開示】
【考案が解決しようとする課題】
【０００６】
住宅の既存のサッシに、防犯ガラスを取り付ける場合、一般に、そのガラスの厚さが、７mm以下であることが望ましい。しかしながら、厚さ７mm以下の防犯ガラスでは、ポリカシートなしで防犯性能基準Ｐ５Ａを、満足させることが出来ないという問題点を有していた。
【０００７】
厚さ７mm以上の、より高い防犯性能を有する合せガラスを製造する時には、従来は、ガラスをガラスやポリカシートと接着させるのに、ＰＶＢ膜やＥＶＡ膜などを使用していた。この場合、ガラスを加圧・加熱するために、オートクレーブが必要であり、ガラスのサイズや形状に制約が生じるという問題点を有していた。
【課題を解決するための手段】
【０００８】
本考案は、ガラスをガラスやポリカシートと接着するために、ポリウレタン樹脂を使用することを、主要な特徴とする。
【考案の効果】
【０００９】
本考案による厚さ７mm以下の防犯ガラスは、ポリカシートを使用せずに、防犯性能Ｐ５Ａを満足できる。ポリカシートを使用しないので、所定のサイズに手で切断することも容易に出来る。
【００１０】
本考案による厚さ７mm以上の防犯ガラスについても、常温・常圧で反応し生成するポリウレタン樹脂を使用するので、オートクレーブ装置は不要であり、オートクレーブ装置によるガラスの寸法・形状などの制約を受けることがない。
【考案を実施するための最良の形態】
【００１１】
合せガラスの中間膜に、注入ポリウレタン樹脂を使用し、ガラスの板厚およびその枚数、ならびにガラスの間に挟むポリカシートなどの板厚およびその枚数を組み合わせることにより、住居や店舗の用途に適応した、多様な防犯性能を有する防犯ガラスを、実現することが出来た。
【実施例１】
【００１２】
図１は、本考案に係わるポリウレタン樹脂を注入して合せガラスを製造するための、プロセスを示す説明図である。合せガラスを構成する２枚の板ガラスは、同一寸法に切断し、洗滌する。間にポリカシートを挟む場合には、ポリカシートも同一寸法に切断した後、その表面の汚れを拭きあげる。
【００１３】
板ガラスの1枚を水平に置いて、そのエッジの周辺に両面テープを接着する。このテープの厚さが、注入する樹脂の厚さ、すなわち中間膜の厚さを決めることになる。ガラス上辺の一辺については、両サイドのテープから約３mm離して接着する。この３mmの隙間が、樹脂を注入した時の空気孔となる。
【００１４】
次に、水平に置かれたガラスの周辺のテープの保護フイルムを剥がして、２枚目のガラスを貼り合せる。ポリカシートを挟む場合には、同じように周辺にテープを接着して、貼り合わせていく。
【００１５】
一方、中間膜を形成するポリウレタン樹脂は、その原料となるアイソシアネートと、ポリオールを混合し、定量吐出することが出来る装置から供給される。樹脂は、ガラスとガラスの間、またはガラスとポリカシートの間に供給され、その間空気が順次、空気孔から排出されていく。樹脂が定量供給された後、空気孔は、シリコンなどで穴埋めする。
【００１６】
ガラスとガラスの間、またはガラスとポリカシートの間に、樹脂が注入された後、ガラス全体に泡が残っていないかどうか検査して、泡が残っている場合には、これを注射器で吸い出して、泡を０にする。
【００１７】
その後このガラスは、８時間以上水平に保ち、養生することにより、合せガラスとなる。
【００１８】
図２から図４に、ポリウレタン樹脂を利用して出来た合せガラスである、防犯ガラスや防弾ガラスの構成を示す。
【００１９】
図２は、厚さ７mm以下の防犯ガラスの実施例で、２mmのフロート板ガラス＋１．５mmのポリウレタン樹脂＋３mmのフロート板ガラスの構成で、計６．５mmの厚さの合せガラスを示す。
【００２０】
図３は、厚さ７mm以上の防犯ガラスの実施例で、３mmのフロート板ガラス＋１．５mmのポリウレタン樹脂＋３mmのポリカシート＋１．５mmのポリウレタン樹脂＋３mmのフロート板ガラスの構成で、計１２．０mmの厚さの合せガラスを示す。
【００２１】
図４は、厚さ７mm以上の防弾ガラスの実施例で、５mmのフロート板ガラス＋１．５mmのポリウレタン樹脂＋８mmのポリカシート＋１．５mmのポリウレタン樹脂＋５mmのフロート板ガラスの構成で、計２１．０mmの厚さの合せガラスを示す。
【産業上の利用可能性】
【００２２】
ポリウレタン樹脂を注入した合せガラスは、その構成即ち、板ガラスの厚みおよび枚数、ならびにポリカシートなどの厚みおよび枚数の組み合わせを変化させることにより、防犯ガラスならびに防弾ガラスなどの多様な用途に適用できる。
【図面の簡単な説明】
【００２３】
【図１】ポリウレタン樹脂による合せガラスの製造方法を示すプロセス図である。
【図２】ポリウレタン樹脂による合せガラスで、厚さ７mm以下の防犯ガラスの一例を示す断面図である。
【図３】ポリウレタン樹脂による合せガラスで、厚さ７mm以上の防犯ガラスの一例を示す断面図である。
【図４】ポリウレタン樹脂による合せガラスで、厚さ７mm以上の防弾ガラスの一例を示す断面図である。
【符号の説明】
【００２４】
１    ２mmフロート板ガラス（FL2）
２    １．５mmポリウレタン樹脂
３    ３mmフロート板ガラス（FL3）
４    ３mmポリカシート
５    ５mmフロート板ガラス（FL5）
６    ８mmポリカシート
【図１】
0003103547.tif 000003
【図２】
0003103547.tif 000004
【図３】
0003103547.tif 000005
【図４】
0003103547.tif 000006
【手続補正書】
【提出日】平成16年4月5日(2004.4.5)
【手続補正１】
【補正対象書類名】実用新案登録請求の範囲
【補正対象項目名】全文
【補正方法】変更
【補正の内容】
【実用新案登録請求の範囲】
【請求項１】
住居などの防犯ガラスとして使用される合せガラスのうち、７mm以下の厚さで、ポリカシートを使用せずに、ポリカシートを使用し製造した合せガラスと同じレベルの、打ち破りなどに対する防犯性能を有することを特徴とする、ポリウレタン樹脂を注入して製造した防犯ガラス。
【請求項２】
住居や店舗などの防犯ガラスならびに防弾硝子に使用される合せガラスのうち、７mm以上の厚さで、板ガラスを２枚または２枚以上使用した合せガラス、およびその板ガラスの間にポリカシートを、１枚または１枚以上使用した、より高度の防犯性能を有することを特徴とする、ポリウレタン樹脂を注入して製造した防犯ガラスならびに防弾ガラス。
【手続補正２】
【補正対象書類名】図面
【補正対象項目名】全図
【補正方法】変更
【補正の内容】
【図１】
0003103547.tif 000007
【図２】
0003103547.tif 000008
【図３】
0003103547.tif 000009
【図４】
0003103547.tif 000010